(57)【要約】      （修正有）【課題】窓ガラスなどの透明体の表面に貼り合せる積層フィルムの、表裏の光学特性を異なるものとし、これにより該積層フィルムの、遮光性、断熱性、意匠性を任意に調整することができる積層フィルムを提供する。【解決手段】部分アルミ蒸着層２と部分アルミ蒸着層２に積層された着色層３を、窓ガラスなどの透明体の表面に貼り合せる積層フィルムの層間に形成することにより、表裏の光学特性を異なるものとすることで、遮光性、断熱性、意匠性を任意に調整することができる積層フィルム。【選択図】図６
2017077698.tif 000002
【特許請求の範囲】
【請求項１】
窓ガラスなどの透明体の表面に貼り合せる積層フィルムにおいて、部分アルミ蒸着層と該部分アルミ蒸着層に積層された部分着色層の二層が積層フィルムの層の間に形成されている積層フィルム。
【請求項２】
前記積層フィルムが、前記部分着色層の他に、染色により着色された着色フィルム層またはグラビア印刷により着色された着色フィルム層をさらに有していることを特徴とする請求項１に記載の積層フィルム。
【請求項３】
アルミ蒸着フィルムに着色インキを用いてグラビア印刷により任意の絵柄を印刷し、次にアルミ蒸着層と反応して該アルミ蒸着層を消失させる水溶性インキを用いてグラビア印刷を行って前記任意の絵柄以外の部分のアルミ蒸着層を消失させ、後段の印刷ユニットにおいて、前記水溶性インキを洗浄除去することにより、前記アルミ蒸着フィルムに前記部分アルミ蒸着層とその上に積層された部分着色層を形成することを特徴とする請求項１又は２に記載の積層フィルムの製造方法。
【発明の詳細な説明】
【技術分野】
【０００１】
本発明は、多層で構成される積層フィルムであり、該積層フィルムに、部分的に任意の面積を有するアルミ蒸着層である一層と、該アルミ蒸着層に積層された部分着色層を形成し、該アルミ蒸着層と該着色層との二層を、該積層フィルムに形成することで、該積層フィルムにおいて、該二層の占める面積、および該二層の絵柄を選択することで、該積層フィルムの、遮光性、断熱性、意匠性を任意に調整することができる窓ガラスなどの透明体の表面に貼り合せる積層フィルムに関する。
【背景技術】
【０００２】
窓ガラスなどの透明体の表面に貼り合せる積層フィルムには、使用目的に応じて、災害や事故によるガラスの割れによるガラス飛散防止フィルム、室内への日射や紫外線を調整することで、断熱効果・遮光効果・目隠し効果などを考慮した日射調整フィルムなどがある。これらには、使用目的だけでなく、使用者の選択肢を多くするために、さらに多くの種類がある。
【０００３】
たとえば、全面蒸着層があり、反射率の高いフィルムは、日射を多く反射し室内温度の上昇を抑制するが、屋外へ反射した光は、周辺の人や環境に影響を与える。また、室内と屋外の明るさにより目隠し効果は異なり、夜は室内の目隠し効果は低下する。
【０００４】
このように、窓ガラスなどの透明体の表面に貼り合せる積層フィルムは、ニーズに合った形態に加工され販売されているが、ほとんどが均一な着色フィルムを積層したり、コーティングフィルムを積層したり、スパッタリング加工フィルムを積層したりしているが、どれも意匠性を持つものではない。
【０００５】
特殊な窓ガラスなどの透明体の表面に貼り合せる積層フィルムとしては、偏光フィルムを、積層フィルムの構成に取り入れたものや、着色層としてグラビア印刷により、グラデーションを持たせた意匠にすることで、用途に合った窓ガラスなどの透明体の表面に貼り合せる積層フィルムが提供されている。
【先行技術文献】
【非特許文献】
【０００６】
リンテック株式会社  製品情報  建材用自動車用ウインドーフィルム
【発明の概要】
【発明が解決しようとする課題】
【０００７】
本発明の積層フィルムは、部分アルミ蒸着層と該部分アルミ蒸着層に積層された着色層を持つもので、該積層フィルムの表裏の光学特性を異なるものとし、これにより該積層フィルムの、遮光性、断熱性、意匠性を任意に調整することができる窓ガラスなどの透明体の表面に貼り合せる積層フィルムを提供することである。
【課題を解決するための手段】
【０００８】
本発明の積層フィルムは、窓ガラスなどの透明体の表面に貼り合せる積層フィルムにおいて、部分アルミ蒸着層と該部分アルミ蒸着層に積層された部分着色層の二層を積層フィルムの層の間に形成している積層フィルムであることを特徴とする。
【０００９】
たとえば、この積層フィルムは、一方が部分アルミ蒸着層である。該アルミ蒸着層と対峙する側より該積層フィルム見れば、貼り合わされた透明フィルムを通して部分アルミ蒸着面を見ることができ、透明な部分は光を透過するが、部分アルミ蒸着部分は光を反射する。もう一方の部分着色層と対峙する側より該積層フィルム見れば、貼り合わされた透明フィルムを通して部分着色層の色相を見ることができる。したがって、該着色層が白色であれば白色とし見ることができる。
【００１０】
このような積層フィルムを、アルミ蒸着面を屋外に向け、白色着色面を室内に向けて窓ガラスに貼り合せることで、晴天時の日射光は、積層フィルムの部分アルミ蒸着層が反射する。そのため、積層フィルムに占めるアルミ蒸着部分の面積に応じた反射光量となり、室内に入る日射光量をカットすることができると共に、屋外に反射する反射光量を少なくすることで、全面反射による隣接の建物や住人などへの影響を和らげることができる。
また、夜間などに室内を明るくしても、着色面は遮光性を有し、その着色層が白色であれば、白色着色面が室内の照明を反射して、室内を明るくすることができる。
【００１１】
部分アルミ蒸着層とそこに積層された部分着色層を形成する方法として、アルミ蒸着フィルムに着色インキを用いてグラビア印刷により任意の絵柄で印刷し、次に前記任意の絵柄以外の部分にアルミ蒸着層を消失するアルカリ物質を含む水溶性インキを用いてグラビア印刷を行い、乾燥装置によりアルミ蒸着層とアルカリ物質の反応によりアルミ蒸着層を消失させた後、後段の印刷ユニットで、水溶性インキを洗浄除去して、部分アルミ蒸着層とそこに積層される部分着色層を形成することを特徴とする。
【００１２】
本発明において、窓ガラスなどの透明体の表面に貼り合せる積層フィルムは、遮光性、断熱性、意匠性が求められるものであり、アルミ蒸着層が積層フィルムに形成さていることで、遮光効果が得られ、また断熱性においても同様である。意匠性においても、アルミ蒸着面の全面が微細に、または部分的に少しずつ微細さを変えることで、意匠性を高めることができる。
このような、微細な絵柄を形成することができる方法は、本発明者が先に出願したグラビア印刷によりインラインでアルミ蒸着層を消失させる方法で作成することができる。
【００１３】
部分アルミ蒸着層とそこに積層された部分着色層を形成する方法としては、前記の方法のほかに、シーライト加工による方法、パスター加工による方法がある。
シーライト加工による方法においては、着色層にアルミ蒸着が施されるため、アルミ蒸着面は、光沢が低下する。また、アルミ蒸着フィルムにグラビア印刷を行う水溶性インキ層と、着色層とは、グラビア印刷方法においては、前記二層にダブりやズレが生じるため、本発明で形成する、部分アルミ蒸着層とそこに積層された部分着色層が一致した意匠を得ることはできない。
パスター加工による方法においては、グラビア印刷により部分着色層を印刷し、アルカリ物質を含む洗浄槽で着色層が印刷されていないアルミ蒸着層を除去するが、着色層の色相や色濃度により、着色層が印刷された部分の剥離が発生しやすく、通常はアルミ蒸着層を形成する部分には、着色剤を含まないメジュウームを印刷することが求められる。したがって、部分アルミ蒸着層と部分着色層と部分メジュウーム層が一致した意匠を得ることは困難である。
【００１４】
積層フィルムを一層とし、部分アルミ蒸着層とそこに積層された着色層を形成するアルミ蒸着フィルムは、アルミ蒸着ポリエステルフィルムもしくはアルミ蒸着ポリプロピレンフィルムでよい。窓ガラスなどの透明体の表面に貼り合せる積層フィルムは、耐熱性に優れるポリエステルフィルムや、透明性に優れ、傷がつきにくいポリプロピレンフィルムが適している。
【００１５】
アルミ蒸着フィルムに着色インキとして塩酢ビ系油性インキを使用し、任意の絵柄のグラビア印刷を行い、該絵柄のない部分にアルミを消失することができるアルカリ物質を含む水溶性インキ（株式会社昭和インク工業所製の仮称Ｋ−１６）を印刷し、アルミ蒸着層をアルカリ物質と反応させて消失させる。次いで、該アルミ蒸着フィルムを水で洗浄し、水溶性インキを除去すれば、本発明の窓ガラスなどの透明体の表面に貼り合せる積層フィルムの一層を形成する部分アルミ蒸着層とそこに積層された部分着色層を有するアルミ蒸着フィルムを作ることができる。
【００１６】
前記積層フィルムは、部分アルミ蒸着層とそこに積層された部分着色層の他に、部分アルミ蒸着層側の面、および部分着色層側の面、の両面又はどちらか一方の面に、染色により着色された着色フィルム層、グラビア印刷による着色層を設けた着色フィルム層を有することを特徴とする。
【００１７】
部分アルミ蒸着層とそこに積層された部分着色層の他に、着色層をもうけることで、昼夜における遮光性、断熱性、意匠性（デザイン性）において、選択肢を広くすることができる。
このように、部分アルミ蒸着層とそこに積層された部分着色層の他に、新たな着色層を設けることにより透明部が着色され、昼夜における遮光性、断熱性、意匠性（デザイン性）において、選択肢を広くすることができる。
【００１８】
こうして作成した、部分アルミ蒸着層とそこに積層された部分着色層が形成されたフィルムと、ポリプロピレンフィルム、ポリエステルフィルム、ハードコート層（以下「ＨＣ層」と言う。）を予め設けたポリエステルフィルムのポリエステル面を接着剤で張り合わすことで積層フィルムの主たる構成とすることができる。こうして作成した積層フィルムを、たとえば室内側より窓ガラスに張り合わすタイプとするには、アルミ蒸着層側の面に、粘着剤又は接着剤設け、離型処理を施されたプラスチックフィルムをセパレーターフィルムとして用いることで、粘着剤又は接着剤を保護し、窓ガラスなどの透明体に貼り合せるときに、セパレーターフィルムを剥がして使用すればよい。
【発明の効果】
【００１９】
本発明の積層フィルムは、部分アルミ蒸着層とそこに積層された部分着色層を積層フィルムの層構成の一部として含むもので、該積層フィルムの表裏の光学特性を異なるものとし、また全面に着色層を設けることも可能であり、これらの部分アルミ蒸着層、部分着色層の面積割合や形状や部分着色層の色相を任意に選択し、また全面の着色層の色相を任意に選択し、付加することで、該積層フィルムの、遮光性、断熱性、意匠性を任意に選定することを可能とした、窓ガラスなどの透明体に貼り合せる積層フィルムとすることができる。
【図面の簡単な説明】
【００２０】
【図１】アルミ蒸着フィルムの概念図
【図２】図１に着色層を形成した概念図
【図３】図２にアルミ蒸着消失水溶性インキを形成した概念図
【図４】図３を水洗浄した概念図フィルム面に着色層を形成した概念図
【図５】図４のフィルム面に着色層を形成した概念図
【図６】図４にＨＣ層を設けたフィルムを貼合せた積層フィルムの概念図
【図７】図５にＨＣ層を設けたフィルム及び背面にフィルムを貼合せた積層フィルムの概念図
【図８】図６に着色層を設けたフィルムを貼合せた積層フィルムの概念図
【図９】図７のフィルム面に着色層をパターン化した積層フィルムの概念図
【図１０】図４にＨＣ層を設けた着色フィルムを貼合せた積層フィルムの概念図
【図１１】図５のフィルム面の着色層を絵柄にし、室内側とするようにした積層フィルムの概念図
【発明を実施するための形態】
【００２１】
本発明において、主たる要素である部分アルミ蒸着層と該部分アルミ蒸着層に積層された部分着色層を積層フィルムの層の形成方法について、図を参照しながら説明する。
図１は、アルミ蒸着層２がフィルム１上に形成された、アルミ蒸着フィルムを示す。該アルミ蒸着フィルムのフィルム素材１はポリエステル、ポリプロピレンなど包装分野、産業資材分野で使用されるものでよい。
図２は、前記アルミ蒸着フィルムに着色層３を印刷したものである。印刷方法としては、グラビア印刷に限らず、シルク印刷、フレキソ印刷でもよい。使用するインキは油性インキであるが、これは次に印刷するインキが水溶性インキであることと、アルミ蒸着層と水溶性インキが反応し、アルミ蒸着層を消失させた後、該水溶性インキを水洗浄により除去するためである。
図３は、アルミ蒸着層２を消失させる水溶性インキ４（株式会社昭和インク工業所製、仮称：Ｋ−１６を使用。以下、このインキを「アルミ消失水溶性インキ」と言う。）を、グラビア印刷により印刷した状態を示し、図４は、アルミ蒸着層２とアルミ消失水溶性インキ４に含まれるアルカリ性物質とが反応して、アルミ蒸着層２が部分的に消失した状態を示す。
なお、図４では、アルミ消失水溶性インキ４を、水により洗浄し除去した後の図を示している。着色層３のインキは、グラビア印刷などで表現できる微細な意匠でよい。具体的には、少なくとも一辺が０，３ｍｍ程度以上であれば部分アルミ蒸着層と部分着色層とが二層をなした層を形成することができる。また、窓ガラスなどの透明体に貼り合せたときに、遮光性や断熱性を得るための積層フィルムの、一層となるものであり、少なくとも一辺が５０ｍｍ程度以下で形成すればよい。
図５は、アルミ蒸着フィルムのフィルム１の裏面に、予め、もしくは図４を形成した後、グラビア印刷などの、より全面均一な絵柄の着色層５を形成した図である。また該着色層５は、部分アルミ蒸着層２と部分着色層３の二層とは、異なる意匠での絵柄で形成することもできる。
【００２２】
前記のようにして作成した図４及び図５の少なくとも部分アルミ蒸着層２と部分着色層３の二層が形成されたフィルムを用い、さらに着色層５及びフィルム６を積層することにより、窓ガラスなどの透明体に貼り合せる積層フィルムを作成した。図６から図１１では、すべてハードコート層７を設けているが、用途においては必要としないものもある。また、窓ガラス等に貼り合わせるときの粘着剤又は接着剤、及びセパレーターフィルム等は、図６から図１１では、省略しているが、これらは各図のフィルム６の下部に粘着剤又は接着剤、セパレーターフィルムの順に積層することで、窓ガラスなどの透明体の表面に貼り合せる積層フィルムとなる。
【００２３】
図６は、部分アルミ蒸着層２と部分着色層３とが二層をなした層を形成した図４の積層フィルムに、予めＨＣ層７を形成した貼り合せフィルム６を接着剤８で貼り合せ、窓ガラスなどの透明体に貼り合せる積層フィルムとした。
図７は、部分アルミ蒸着層２と部分着色層３とが二層を形成し、フィルム１の裏面に着色層５を形成した図５の積層フィルムに、部分アルミ蒸着層２と部分着色層３とが二層となった側に予めＨＣ層７を形成したフィルム６を接着剤８で貼り合せ、フィルミ１の反対側の着色層５側に貼り合せるフィルム６を接着剤８で貼り合せて、窓ガラスなどの透明体に貼り合せる積層フィルムとした。
図８は、部分アルミ蒸着層２と部分着色層３とが二層を形成した図４の積層フィルムの、該二層を形成した面側に予めＨＣ層７を形成したフィルム６を、それとは反対側のフィルム１面側にグラビア印刷などにより着色層５を設けたフィルム６を、それぞれ接着剤８で貼り合せ、窓ガラスなどの透明体に貼り合せる積層フィルムとした。
図９は、図７のフィルム１の裏面の着色層５を濃淡のある着色層とし、窓ガラスなどの透明体に貼り合せる積層フィルムとした。
該着色層５については、グラビア印刷で部分アルミ蒸着層２と部分着色層３とが二層の絵柄の印刷と部分着色層３を印刷する前段の印刷ユニットで印刷を行い、次いでフィルムを反転させ部分着色層５を印刷すれば、表裏の絵柄の見当を合わせることができる。
図１０は、予め染色などにより着色したフィルム９にＨＣ層７を形成し、図６と同じ層構成で、窓ガラスなどの透明体に貼り合せる積層フィルムとした。
図１１は、図４の部分アルミ蒸着層２と部分着色層３とが二層をなした層を形成した図４の積層フィルムの非アルミ蒸着フィルム面に、グラビア印刷により階調のある絵柄の着色層５を形成した後、予めＨＣ層７を形成したフィルム６を階調のある絵柄の着色層５側に、それとは反対側の部分アルミ蒸着層２と部分着色層３とが二層となった層側に、接着剤８でフィルム６を貼り合せ、窓ガラスなどの透明体に貼り合せる積層フィルムとした。
【００２４】
積層フィルムに用いるフィルムは、ポリプロピレンフィルム、ポリエステルフィルムなどから選べばよい。フィルムの厚みとしては、蒸着フィルムでは、１２μから５０μ程度が、印刷適性、加工適正においてもよく、これらの範囲より選択すれば良い。該蒸着フィルムに貼る合わすフィルム６は、２５μから１００μの厚みのフィルムを選択すればよい。窓ガラスなどの透明体に貼り合せる積層フィルムは、既成の建物の窓に貼り合せ施工を行う場合が多く、積層フィルムの取り扱いを考慮すると積層フィルムの厚みは５０μから２００μ程度が良い。
【００２５】
このようにして作成した積層フィルム（図６から図１０の積層フィルム）を窓ガラスなどに貼り合せるには、フィルムとガラスなどの間に粘着剤又は接着剤等を介して貼り合せる方法を用いればよい。また、その際に使用する粘着剤又は接着剤等に、紫外線吸収剤を配合して使用すること、あるいは赤外線吸収剤を配合して使用することができる。また、この粘着剤あるいは接着剤には、離型処理が施されたプラスチックフィルムを、いわゆるセパレーターフィルムとして用いることができる。
【実施例】
【００２６】
アルミ蒸着ポリエステルフィルム２５μのアルミ蒸着面に、縦横３ｍｍの格子柄を塩酢ビ系の白インキでグラビア印刷を行った。（白インキの絵柄面積は５０％とした。）次に、アルミ蒸着消失水溶性インキ（株式会社昭和インク工業所製、仮称Ｋ−１６）を使用し全面にグラビア印刷を行った
【００２７】
。
次いで、次の印刷ユニットを洗浄ユニットに改造し、水溶性インキを水で洗浄除去した。こうして得られた部分アルミ蒸着層２と部分着色層３とが二層になったフィルムは、図４の断面に示す二層となる。次に、ウレタン系接着剤を固形分が４、５ｇ／平方メートルとなるようにして、前記フィルムの白色着色層の面と、予めＨＣ７を施したポリエステルフィルム１００μのポリエステル面を貼り合せ積層フィルムを製造した。その積層フィルムの断面を図６で示す。
【００２８】
次いで、粘着剤８を、積層フィルムのポリエステルフィルム面に固形分が５０ｇ／平方メートルとなるようにして塗工し、セパレーターフィルムと貼り合せた。
【００２９】
こうして作成した、室内側の透明な窓ガラス面に貼り合せた。室内に入る直射日光は半減し、室内の温度上昇も抑えることができた。屋外においては、窓ガラスからの反射光は半減程度となり、直接反射光を見ても眩しさはなかった。また、夜においては、窓ガラスは、室内の照明で白色の着色層が白く見え、室内を明るくすることができた。屋外から室内の様子は、見えにくいものであった。
【符号の説明】
【００３０】
１  フィルム
２  アルミ蒸着層
３  着色層
４  アルミ蒸着消失インキ
５  フィルム面の着色層
６  貼り合せフィルム
７  ハードコート層
８  接着剤層
９  着色されたフィルム
【図１】
2017077698.tif 000003
【図２】
2017077698.tif 000004
【図３】
2017077698.tif 000005
【図４】
2017077698.tif 000006
【図５】
2017077698.tif 000007
【図６】
2017077698.tif 000008
【図７】
2017077698.tif 000009
【図８】
2017077698.tif 000010
【図９】
2017077698.tif 000011
【図１０】
2017077698.tif 000012
【図１１】
2017077698.tif 000013
【手続補正書】
【提出日】平成27年11月6日(2015.11.6)
【手続補正１】
【補正対象書類名】特許請求の範囲
【補正対象項目名】請求項１
【補正方法】変更
【補正の内容】
【請求項１】
窓ガラスなどの透明体に貼り合せる積層フィルムにおいて、部分アルミ蒸着層と該部分アルミ蒸着層に積層された部分着色層の二層が積層フィルムの層の間に形成されている積層フィルム。
【手続補正２】
【補正対象書類名】明細書
【補正対象項目名】全文
【補正方法】変更
【補正の内容】
【発明の詳細な説明】
【技術分野】
【０００１】
本発明は、多層で構成される積層フィルムであり、該積層フィルムに、部分的に任意の面積を有するアルミ蒸着層である一層と、該アルミ蒸着層に積層された部分着色層を形成し、該アルミ蒸着層と該着色層との二層を、該積層フィルムに形成することで、該積層フィルムにおいて、該二層の占める面積、および該二層の絵柄を選択することで、該積層フィルムの、遮光性、断熱性、意匠性を任意に調整することができる窓ガラスなどの透明体に貼り合せる積層フィルムに関する。
【背景技術】
【０００２】
窓ガラスなどの透明体に貼り合せる積層フィルムには、使用目的に応じて、災害や事故によるガラスの割れによるガラス飛散防止フィルム、室内への日射や紫外線を調整することで、断熱効果・遮光効果・目隠し効果などを考慮した日射調整フィルムなどがある。これらには、使用目的だけでなく、使用者の選択肢を多くするために、さらに多くの種類がある。
【０００３】
たとえば、全面蒸着層があり、反射率の高いフィルムは、日射を多く反射し室内温度の上昇を抑制するが、屋外へ反射した光は、周辺の人や環境に影響を与える。また、室内と屋外の明るさにより目隠し効果は異なり、夜は室内の目隠し効果は低下する。
【０００４】
このように、窓ガラスなどの透明体に貼り合せる積層フィルムは、ニーズに合った形態に加工され販売されているが、ほとんどが均一な着色フィルムを積層したり、コーティングフィルムを積層したり、スパッタリング加工フィルムを積層したりしているが、どれも意匠性を持つものではない。
【０００５】
特殊な窓ガラスなどの透明体に貼り合せる積層フィルムとしては、偏光フィルムを、積層フィルムの構成に取り入れたものや、着色層としてグラビア印刷により、グラデーションを持たせた意匠にすることで、用途に合った窓ガラスなどの透明体に貼り合せる積層フィルムが提供されている。
【先行技術文献】
【非特許文献】
【０００６】
リンテック株式会社  製品情報  建材用自動車用ウインドーフィルム
【発明の概要】
【発明が解決しようとする課題】
【０００７】
本発明の積層フィルムは、部分アルミ蒸着層と該部分アルミ蒸着層に積層された着色層を持つもので、該積層フィルムの表裏の光学特性を異なるものとし、これにより該積層フィルムの、遮光性、断熱性、意匠性を任意に調整することができる窓ガラスなどの透明体に貼り合せる積層フィルムを提供することである。
【課題を解決するための手段】
【０００８】
本発明の積層フィルムは、窓ガラスなどの透明体に貼り合せる積層フィルムにおいて、部分アルミ蒸着層と該部分アルミ蒸着層に積層された部分着色層の二層を積層フィルムの層の間に形成している積層フィルムであることを特徴とする。
【０００９】
たとえば、この積層フィルムは、一方が部分アルミ蒸着層である。該アルミ蒸着層と対峙する側より該積層フィルム見れば、貼り合わされた透明フィルムを通して部分アルミ蒸着面を見ることができ、透明な部分は光を透過するが、部分アルミ蒸着部分は光を反射する。もう一方の部分着色層と対峙する側より該積層フィルム見れば、貼り合わされた透明フィルムを通して部分着色層の色相を見ることができる。したがって、該着色層が白色であれば白色とし見ることができる。
【００１０】
このような積層フィルムを、アルミ蒸着面を屋外に向け、白色着色面を室内に向けて窓ガラスに貼り合せることで、晴天時の日射光は、積層フィルムの部分アルミ蒸着層が反射する。そのため、積層フィルムに占めるアルミ蒸着部分の面積に応じた反射光量となり、室内に入る日射光量をカットすることができると共に、屋外に反射する反射光量を少なくすることで、全面反射による隣接の建物や住人などへの影響を和らげることができる。
また、夜間などに室内を明るくしても、着色面は遮光性を有し、その着色層が白色であれば、白色着色面が室内の照明を反射して、室内を明るくすることができる。
【００１１】
部分アルミ蒸着層とそこに積層された部分着色層を形成する方法として、アルミ蒸着フィルムに着色インキを用いてグラビア印刷により任意の絵柄で印刷し、次に前記任意の絵柄以外の部分にアルミ蒸着層を消失するアルカリ物質を含む水溶性インキを用いてグラビア印刷を行い、乾燥装置によりアルミ蒸着層とアルカリ物質の反応によりアルミ蒸着層を消失させた後、後段の印刷ユニットで、水溶性インキを洗浄除去して、部分アルミ蒸着層とそこに積層される部分着色層を形成することを特徴とする。
【００１２】
本発明において、窓ガラスなどの透明体に貼り合せる積層フィルムは、遮光性、断熱性、意匠性が求められるものであり、アルミ蒸着層が積層フィルムに形成さていることで、遮光効果が得られ、また断熱性においても同様である。意匠性においても、アルミ蒸着面の全面が微細に、または部分的に少しずつ微細さを変えることで、意匠性を高めることができる。
このような、微細な絵柄を形成することができる方法は、本発明者が先に出願したグラビア印刷によりインラインでアルミ蒸着層を消失させる方法で作成することができる。
【００１３】
部分アルミ蒸着層とそこに積層された部分着色層を形成する方法としては、前記の方法のほかに、シーライト加工による方法、パスター加工による方法がある。
シーライト加工による方法においては、着色層にアルミ蒸着が施されるため、アルミ蒸着面は、光沢が低下する。また、アルミ蒸着フィルムにグラビア印刷を行う水溶性インキ層と、着色層とは、グラビア印刷方法においては、前記二層にダブりやズレが生じるため、本発明で形成する、部分アルミ蒸着層とそこに積層された部分着色層が一致した意匠を得ることはできない。
パスター加工による方法においては、グラビア印刷により部分着色層を印刷し、アルカリ物質を含む洗浄槽で着色層が印刷されていないアルミ蒸着層を除去するが、着色層の色相や色濃度により、着色層が印刷された部分の剥離が発生しやすく、通常はアルミ蒸着層を形成する部分には、着色剤を含まないメジュウームを印刷することが求められる。したがって、部分アルミ蒸着層と部分着色層と部分メジュウーム層が一致した意匠を得ることは困難である。
【００１４】
積層フィルムを一層とし、部分アルミ蒸着層とそこに積層された着色層を形成するアルミ蒸着フィルムは、アルミ蒸着ポリエステルフィルムもしくはアルミ蒸着ポリプロピレンフィルムでよい。窓ガラスなどの透明体に貼り合せる積層フィルムは、耐熱性に優れるポリエステルフィルムや、透明性に優れ、傷がつきにくいポリプロピレンフィルムが適している。
【００１５】
アルミ蒸着フィルムに着色インキとして塩酢ビ系油性インキを使用し、任意の絵柄のグラビア印刷を行い、該絵柄のない部分にアルミを消失することができるアルカリ物質を含む水溶性インキ（株式会社昭和インク工業所製の仮称Ｋ−１６）を印刷し、アルミ蒸着層をアルカリ物質と反応させて消失させる。次いで、該アルミ蒸着フィルムを水で洗浄し、水溶性インキを除去すれば、本発明の窓ガラスなどの透明体に貼り合せる積層フィルムの一層を形成する部分アルミ蒸着層とそこに積層された部分着色層を有するアルミ蒸着フィルムを作ることができる。
【００１６】
前記積層フィルムは、部分アルミ蒸着層とそこに積層された部分着色層の他に、部分アルミ蒸着層側の面、および部分着色層側の面、の両面又はどちらか一方の面に、染色により着色された着色フィルム層、グラビア印刷による着色層を設けた着色フィルム層を有することを特徴とする。
【００１７】
部分アルミ蒸着層とそこに積層された部分着色層の他に、着色層をもうけることで、昼夜における遮光性、断熱性、意匠性（デザイン性）において、選択肢を広くすることができる。
このように、部分アルミ蒸着層とそこに積層された部分着色層の他に、新たな着色層を設けることにより透明部が着色され、昼夜における遮光性、断熱性、意匠性（デザイン性）において、選択肢を広くすることができる。
【００１８】
こうして作成した、部分アルミ蒸着層とそこに積層された部分着色層が形成されたフィルムと、ポリプロピレンフィルム、ポリエステルフィルム、ハードコート層（以下「ＨＣ層」と言う。）を予め設けたポリエステルフィルムのポリエステル面を接着剤で張り合わすことで積層フィルムの主たる構成とすることができる。こうして作成した積層フィルムを、たとえば室内側より窓ガラスに張り合わすタイプとするには、アルミ蒸着層側の面に、粘着剤又は接着剤設け、離型処理を施されたプラスチックフィルムをセパレーターフィルムとして用いることで、粘着剤又は接着剤を保護し、窓ガラスなどの透明体に貼り合せるときに、セパレーターフィルムを剥がして使用すればよい。
【発明の効果】
【００１９】
本発明の積層フィルムは、部分アルミ蒸着層とそこに積層された部分着色層を積層フィルムの層構成の一部として含むもので、該積層フィルムの表裏の光学特性を異なるものとし、また全面に着色層を設けることも可能であり、これらの部分アルミ蒸着層、部分着色層の面積割合や形状や部分着色層の色相を任意に選択し、また全面の着色層の色相を任意に選択し、付加することで、該積層フィルムの、遮光性、断熱性、意匠性を任意に選定することを可能とした、窓ガラスなどの透明体に貼り合せる積層フィルムとすることができる。            
【図面の簡単な説明】
【００２０】
【図１】アルミ蒸着フィルムの概念図
【図２】図１に着色層を形成した概念図
【図３】図２にアルミ蒸着消失水溶性インキを形成した概念図
【図４】図３を水洗浄した概念図フィルム面に着色層を形成した概念図
【図５】図４のフィルム面に着色層を形成した概念図
【図６】図４にＨＣ層を設けたフィルムを貼合せた積層フィルムの概念図
【図７】図５にＨＣ層を設けたフィルム及び背面にフィルムを貼合せた積層フィルムの概念図
【図８】図６に着色層を設けたフィルムを貼合せた積層フィルムの概念図
【図９】図７のフィルム面に着色層をパターン化した積層フィルムの概念図
【図１０】図４にＨＣ層を設けた着色フィルムを貼合せた積層フィルムの概念図
【図１１】図５のフィルム面の着色層を絵柄にし、室内側とするようにした積層フィルムの概念図
【発明を実施するための形態】
【００２１】
本発明において、主たる要素である部分アルミ蒸着層と該部分アルミ蒸着層に積層された部分着色層を積層フィルムの層の形成方法について、図を参照しながら説明する。
図１は、アルミ蒸着層２がフィルム１上に形成された、アルミ蒸着フィルムを示す。該アルミ蒸着フィルムのフィルム素材１はポリエステル、ポリプロピレンなど包装分野、産業資材分野で使用されるものでよい。
図２は、前記アルミ蒸着フィルムに着色層３を印刷したものである。印刷方法としては、グラビア印刷に限らず、シルク印刷、フレキソ印刷でもよい。使用するインキは油性インキであるが、これは次に印刷するインキが水溶性インキであることと、アルミ蒸着層と水溶性インキが反応し、アルミ蒸着層を消失させた後、該水溶性インキを水洗浄により除去するためである。
図３は、アルミ蒸着層２を消失させる水溶性インキ４（株式会社昭和インク工業所製、仮称：Ｋ−１６を使用。以下、このインキを「アルミ消失水溶性インキ」と言う。）を、グラビア印刷により印刷した状態を示し、図４は、アルミ蒸着層２とアルミ消失水溶性インキ４に含まれるアルカリ性物質とが反応して、アルミ蒸着層２が部分的に消失した状態を示す。
なお、図４では、アルミ消失水溶性インキ４を、水により洗浄し除去した後の図を示している。着色層３のインキは、グラビア印刷などで表現できる微細な意匠でよい。具体的には、少なくとも一辺が０，３ｍｍ程度以上であれば部分アルミ蒸着層と部分着色層とが二層をなした層を形成することができる。また、窓ガラスなどの透明体に貼り合せたときに、遮光性や断熱性を得るための積層フィルムの、一層となるものであり、少なくとも一辺が５０ｍｍ程度以下で形成すればよい。
図５は、アルミ蒸着フィルムのフィルム１の裏面に、予め、もしくは図４を形成した後、グラビア印刷などの、より全面均一な絵柄の着色層５を形成した図である。また該着色層５は、部分アルミ蒸着層２と部分着色層３の二層とは、異なる意匠での絵柄で形成することもできる。
【００２２】
前記のようにして作成した図４及び図５の少なくとも部分アルミ蒸着層２と部分着色層３の二層が形成されたフィルムを用い、さらに着色層５及びフィルム６を積層することにより、窓ガラスなどの透明体に貼り合せる積層フィルムを作成した。図６から図１１では、すべてハードコート層７を設けているが、用途においては必要としないものもある。また、窓ガラス等に貼り合わせるときの粘着剤又は接着剤、及びセパレーターフィルム等は、図６から図１１では、省略しているが、これらは各図のフィルム６の下部に粘着剤又は接着剤、セパレーターフィルムの順に積層することで、窓ガラスなどの透明体の表面に貼り合せる積層フィルムとなる。
【００２３】
図６は、部分アルミ蒸着層２と部分着色層３とが二層をなした層を形成した図４の積層フィルムに、予めＨＣ層７を形成した貼り合せフィルム６を接着剤８で貼り合せ、窓ガラスなどの透明体に貼り合せる積層フィルムとした。
図７は、部分アルミ蒸着層２と部分着色層３とが二層を形成し、フィルム１の裏面に着色層５を形成した図５の積層フィルムに、部分アルミ蒸着層２と部分着色層３とが二層となった側に予めＨＣ層７を形成したフィルム６を接着剤８で貼り合せ、フィルミ１の反対側の着色層５側に貼り合せるフィルム６を接着剤８で貼り合せて、窓ガラスなどの透明体に貼り合せる積層フィルムとした。
図８は、部分アルミ蒸着層２と部分着色層３とが二層を形成した図４の積層フィルムの、該二層を形成した面側に予めＨＣ層７を形成したフィルム６を、それとは反対側のフィルム１面側にグラビア印刷などにより着色層５を設けたフィルム６を、それぞれ接着剤８で貼り合せ、窓ガラスなどの透明体に貼り合せる積層フィルムとした。
図９は、図７のフィルム１の裏面の着色層５を濃淡のある着色層とし、窓ガラスなどの透明体に貼り合せる積層フィルムとした。
該着色層５については、グラビア印刷で部分アルミ蒸着層２と部分着色層３とが二層の絵柄の印刷と部分着色層３を印刷する前段の印刷ユニットで印刷を行い、次いでフィルムを反転させ部分着色層５を印刷すれば、表裏の絵柄の見当を合わせることができる。
図１０は、予め染色などにより着色したフィルム９にＨＣ層７を形成し、図６と同じ層構成で、窓ガラスなどの透明体に貼り合せる積層フィルムとした。
図１１は、図４の部分アルミ蒸着層２と部分着色層３とが二層をなした層を形成した図４の積層フィルムの非アルミ蒸着フィルム面に、グラビア印刷により階調のある絵柄の着色層５を形成した後、予めＨＣ層７を形成したフィルム６を階調のある絵柄の着色層５側に、それとは反対側の部分アルミ蒸着層２と部分着色層３とが二層となった層側に、接着剤８でフィルム６を貼り合せ、窓ガラスなどの透明体に貼り合せる積層フィルムとした。
【００２４】
積層フィルムに用いるフィルムは、ポリプロピレンフィルム、ポリエステルフィルムなどから選べばよい。フィルムの厚みとしては、蒸着フィルムでは、１２μから５０μ程度が、印刷適性、加工適正においてもよく、これらの範囲より選択すれば良い。該蒸着フィルムに貼る合わすフィルム６は、２５μから１００μの厚みのフィルムを選択すればよい。窓ガラスなどの透明体に貼り合せる積層フィルムは、既成の建物の窓に貼り合せ施工を行う場合が多く、積層フィルムの取り扱いを考慮すると積層フィルムの厚みは５０μから２００μ程度が良い。
【００２５】
このようにして作成した積層フィルム（図６から図１０の積層フィルム）を窓ガラスなどに貼り合せるには、フィルムとガラスなどの間に粘着剤又は接着剤等を介して貼り合せる方法を用いればよい。また、その際に使用する粘着剤又は接着剤等に、紫外線吸収剤を配合して使用すること、あるいは赤外線吸収剤を配合して使用することができる。また、この粘着剤あるいは接着剤には、離型処理が施されたプラスチックフィルムを、いわゆるセパレーターフィルムとして用いることができる。
【実施例】
【００２６】
アルミ蒸着ポリエステルフィルム２５μのアルミ蒸着面に、縦横３ｍｍの格子柄を塩酢ビ系の白インキでグラビア印刷を行った。（白インキの絵柄面積は５０％とした。）次に、アルミ蒸着消失水溶性インキ（株式会社昭和インク工業所製、仮称Ｋ−１６）を使用し全面にグラビア印刷を行った
【００２７】
。
次いで、次の印刷ユニットを洗浄ユニットに改造し、水溶性インキを水で洗浄除去した。こうして得られた部分アルミ蒸着層２と部分着色層３とが二層になったフィルムは、図４の断面に示す二層となる。次に、ウレタン系接着剤を固形分が４、５ｇ／平方メートルとなるようにして、前記フィルムの白色着色層の面と、予めＨＣ７を施したポリエステルフィルム１００μのポリエステル面を貼り合せ積層フィルムを製造した。その積層フィルムの断面を図６で示す。
【００２８】
次いで、粘着剤８を、積層フィルムのポリエステルフィルム面に固形分が５０ｇ／平方メートルとなるようにして塗工し、セパレーターフィルムと貼り合せた。
【００２９】
こうして作成した、室内側の透明な窓ガラス面に貼り合せた。室内に入る直射日光は半減し、室内の温度上昇も抑えることができた。屋外においては、窓ガラスからの反射光は半減程度となり、直接反射光を見ても眩しさはなかった。また、夜においては、窓ガラスは、室内の照明で白色の着色層が白く見え、室内を明るくすることができた。屋外から室内の様子は、見えにくいものであった。
【符号の説明】
【００３０】
１  フィルム
２  アルミ蒸着層
３  着色層
４  アルミ蒸着消失インキ
５  フィルム面の着色層
６  貼り合せフィルム
７  ハードコート層
８  接着剤層
９  着色されたフィルム